3 . 2 % CuO Cu - SSZ - 13 : 기계 적 교반기 및 스팀 가열 장치 가 장착 된 용기 에 실리카 대 알루미나 비 가 30 인 NH 4 +- 교환 된 SSZ - 13 의 현탁액 을 첨가 하 였 다 . 교반 하 에 용기 내용물 을 60 ℃ 로 가열 하 였 다 . 구리 아세테이트 용액 을 반응 혼합물 에 첨가 하 였 다 . 고형물 을 여과 하 고 탈 이온 수 로 세척 하 고 공기 건조 시켰 다 . 생성 된 Cu - SSZ - 13 을 550 ℃ 에서 6 시간 동안 공기 중 에서 하소 시켰 다 . 얻 어 진 생성물 의 구리 함량 은 ICP 분석 에 의해 결정 될 때 CuO 를 기준 으로 3 . 2 중량 % 였 다 .